(57)【要約】【課題】インクジェット記録用シートの画像の耐水性及び印画品質が良好であり、特に、塗工層の耐水性である濡れた状態での耐擦過性の優れたインクジェット記録用シートを提供すること。【解決手段】基材とインク受理層を設けてなり、該インク受理層が、添加剤として、（ａ）ジメチルアミンとエピクロロヒドリンの重合物及びポリアリルアミンから選ばれた少なくとも１種からなるカチオン性樹脂及び（ｂ）カルボジイミド基を有する化合物を含有することを特徴とするインクジェット記録用シートとする。【選択図】  なし【特許請求の範囲】
【請求項１】
基材にインク受理層を設けてなり、該インク受理層が、添加剤として、（ａ）ジメチルアミンとエピクロロヒドリンの重合物及びポリアリルアミンから選ばれた少なくとも１種からなるカチオン性樹脂及び（ｂ）カルボジイミド基を有する化合物を含有することを特徴とするインクジェット記録用シート。
【請求項２】
前記インク受理層の全固形分含有量に対し、（ａ）成分の含有量が２〜１２重量％であり、（ｂ）成分の含有量が０．５〜５重量％である請求項１に記載のインクジェット記録用シート。
【請求項３】
前記インク受理層が、（ａ）成分としてポリアリルアミンを含有し、さらに添加剤として、（ｃ）ポリジアリルアミンからなるカチオン性樹脂を含有する請求項１に記載のインクジェット記録用シート。
【請求項４】
インク受理層の全固形分含有量に対し、（ａ）成分及び（ｃ）成分の合計含有量が２〜１２重量％であり、（ｂ）成分の含有量が０．５〜５重量％であり、かつ、（ａ）成分と（ｃ）成分の重量比が１／９〜９／１である請求項３に記載のインクジェット記録用シート。
【請求項５】
インク受理層が、さらに添加剤として、（ｄ）塩基性乳酸アルミニウムを含有する請求項１〜４のいずれかに記載のインクジェット記録用シート。
【発明の詳細な説明】
【０００１】
【発明の属する技術分野】
本発明はインクジェット記録用シートに関し、さらに詳しくは、画像の耐水性及び印画特性に優れると共に、塗工層の耐水性である濡れた状態での耐擦過性に優れたインクジェット記録用シートに関するものである。
【０００２】
【従来の技術】
印画方式の一つとして、インクジェット記録方式は、高画質のフルカラー画像が容易に得られること、高速化が容易なこと、ランニングコストが低いこと等の利点により、コンピュータ、ビデオなどのハードコピー、カラー複写機等、多岐にわたる分野で急速に普及しつつある。
それに伴い、インクジェット記録用シートに対して、適度な画像濃度、画像のにじみの抑制等の印画品質が要求されている。それに加え、屋外での使用等の用途の拡大に伴い、画像の耐水性及び塗工層の耐水性である濡れた状態での耐擦過性が求められている。
従来、印画品質や画像の耐水性が良好なインクジェット記録用シートとして、インク受理層にジメチルアミンとエピクロロヒドリンの重合物や、アリルアミン系樹脂を添加したものが提案されている（例えば、特許文献１参照）。しかし、これらは、濡れた状態での耐擦過性が充分であるとはいえない。
一方、インク受理層にポリカルボジイミドを添加したものも提案されている（例えば、特許文献２参照）。このものは塗工層の耐水性（濡れた状態での耐擦過性）が良好で、高インク吸収性によって鮮明な画像も得られる。しかし画像の耐水性が充分であるとはいえない。
そこで、画像の耐水性及び印画品質が良好であると共に、塗工層の耐水性である濡れた状態での耐擦過性に優れたインクジェット記録用シートの開発が望まれている。
【０００３】
【特許文献１】
特開２００２−１６０４４０号公報（第１頁）
【特許文献２】
特開平１０−３１５６１５号公報（第１頁）
【０００４】
【発明が解決しようとする課題】
本発明は、このような状況下、インクジェット記録用シートの画像の耐水性及び印画品質が良好であると共に、塗工層の耐水性である濡れた状態での耐擦過性に優れたインクジェット記録用シートを提供することを目的とするものである。
【０００５】
【課題を解決するための手段】
本発明者は、前記の優れた機能を有するインクジェット記録用シートを開発すべく鋭意研究を重ねた結果、インク受理層に、添加剤として特定のカチオン性樹脂及びカルボジイミド基を有する化合物を含有させることで、前記目的に適合し得ることを見出した。
本発明は、かかる知見に基づいて完成したものである。
【０００６】
すなわち、本発明は、
（１）  基材にインク受理層を設けてなり、該インク受理層が、添加剤として（ａ）ジメチルアミンとエピクロロヒドリンの重合物及びポリアリルアミンから選ばれた少なくとも１種からなるカチオン性樹脂及び（ｂ）カルボジイミド基を有する化合物を含有することを特徴とするインクジェット記録用シート、
（２）  前記インク受理層の全固形分含有量に対し、（ａ）成分の含有量が２〜１２重量％であり（ｂ）成分の含有量が０．５〜５重量％である上記（１）のインクジェット記録用シート、
（３）  前記インク受理層が、（ａ）成分としてポリアリルアミンを含有し、さらに添加剤として、（ｃ）ポリジアリルアミンからなるカチオン性樹脂を含有する上記（１）のインクジェット記録用シート、
（４）  インク受理層の全固形分含有量に対し、（ａ）成分及び（ｃ）成分の合計含有量が２〜１２重量％であり（ｂ）成分の含有量が０．５〜５重量％であり、かつ、（ａ）成分と（ｃ）成分の重量比が１／９〜９／１である上記（３）のインクジェット記録用シート、及び
（５）  インク受理層が、さらに添加剤として、（ｄ）塩基性乳酸アルミニウムを含有する上記（１）〜（４）のインクジェット記録用シート、を提供するものである。
【０００７】
【発明の実施の形態】
先ず、本発明のインクジェット記録用シートは、基材にインク受理層を設けてなり、該インク受理層が、添加剤として（ａ）ジメチルアミンとエピクロロヒドリンの重合物及びポリアリルアミンから選ばれた少なくとも１種からなるカチオン性樹脂及び（ｂ）カルボジイミド基を有する化合物を含有することを特徴とする。
【０００８】
本発明においては、基材は、シート状のものであればよく、特に限定されるものではない。紙、プラスチックフィルム、不織布等の、従来この種の目的に使用されていたもののいずれもが使用可能であるが、耐水性の点からプラスチックフィルムが特に好適である。
プラスチックフィルムの素材としては、ポリ塩化ビニル、ポリエチレンテレフタレート、ポリプロピレン、ポリスチレン、ポリカーボネート等の一般的な熱可塑性樹脂、あるいは、炭酸カルシウム等の無機粉末を内添させたもの、有機ピグメントを内添させたもの等から選択することが可能である。
【０００９】
さらに、生分解性プラスチックのフィルムを使用することもできる。本発明における生分解性プラスチックとは、燃焼エネルギーが低く、有毒ガスが発生せず、自然環境中の微生物に代謝され最終的に水と二酸化炭素に分解されて、かつ大気雰囲気中で実用上問題のない耐久性を持つ生分解性プラスチックであり、特に限定されないが、好適に用いられるものとしては、ポリ乳酸、デンプン／変性ＰＶＡ混合体、ポリブチレンサクシネート／アジペート共重合体、ポリカプロラクトン、ポリヒドロキシブチレート／バリレート共重合体等が挙げられる。特に、分解の早さと強度の点から、ポリ乳酸が好適である。また、必要に応じ、生分解性を損なわない範囲で強度向上等の目的で他のプラスチックを添加することもできる。
【００１０】
さらにまた、発泡プラスチックフィルムを使用してもよい。ここで、発泡プラスチックとは、フィルムの表面や内部に亀裂や欠所、或いは、細かな気泡や空洞などを有するプラスチックフィルムをいうが、これらの気泡や空洞などは、炭酸カルシウム等の無機粉末を含有したフィルムを延伸して無機粉末の周囲に発生させたり（ミクロボイドフィルム）、発泡剤を含有させて発泡させたりして形成したものなど、その名称や形成方法或いは気泡や空洞の生成形態は問わない。
なお、ここでいうプラスチックフィルムには、合成紙と称されるものも含まれる。
また、紙としては、特に限定されず、上質紙、中質紙、パルプ紙、クラフト紙、アート紙、コート紙、キャストコート紙などを用いることができる。
【００１１】
基材は、単層構造でも多層構造でもよく、多層構造を形成する方法としては、例えば、接着剤を介して層同士を貼り合せる方法、複数の押し出し機から複数の原料を押し出し合流させて製膜する、いわゆる共押出方法、フィルムの上に押出機から直接フィルムを押し出しながら貼り合わせて積層するいわゆる押し出しラミネート方法など、公知の方法の何れで形成したものも用いることができる。
【００１２】
基材には、インク受理層等との密着性や濡れ性を向上させるなどの目的で、所望により、基材の片面または両面に、酸化法や凹凸法などにより表面処理を施すことができる。上記酸化法としては、例えばコロナ放電処理、熱風処理、などが挙げられ、また、凹凸法としては、例えばサンドブラスト法、溶剤処理法などが挙げられる。これらの表面処理法は基材の種類に応じて適宜選択されるが、一般にはコロナ放電処理法が効果および操作性などの面から好ましく用いられる。また、易接着処理を施すこともできる。
【００１３】
インク受理層は、填料、結着剤，添加剤で形成される。
インク受理層の填料としては、従来インク受理層に填料として使用される公知の無機又は有機の物質の中から、任意の物を適宜選択して用いることができるが、インクの吸収スピード、画像にじみ防止性能向上の観点から、シリカが特に好ましい。シリカとしては、コールターカウンター法による平均粒子径が２〜５μｍで、湿式法によって製造された物が好ましく，更にゲルタイプのものが特に好ましい。このようなシリカは、シリカ同士の凝集力が強く、塗工層の強度、耐擦過性、耐水性を向上させることが出来る。また、インク吸収スピード、画像にじみ防止性向上のために細孔容積が１．２〜２．２ｍｌ／ｇであるものが好ましい。
【００１４】
また、本発明の効果を損なわない範囲で、シリカ以外の填料を併用してもよい。使用できる填料としては、有機、無機の制限はなく、炭酸カルシウム、タルク、クレー、けいそう土、水酸化アルミニウム、ポリスチレン、ポリメタクリレート、酸化チタン、焼成カオリンなどが挙げられる。
これらの填料は、一種を単独で用いてもよく、二種以上を組み合わせて用いてもよい。
但し、全填料中のシリカの含有量は、７０重量％以上であることが好ましい。また、填料の量としては、インク受理層の全固形分量の３４〜６４重量％であることが好ましく、４５〜６０重量％であることがより好ましい。填料が３４重量％未満だとインクの吸収性が低下することがあり、逆に、６４重量％を超えるとインク受理層の強度が低下することがある。
【００１５】
インク受理層に使用できる結着剤としては、ポリビニルアルコール、ポリビニルブチラール、ゼラチン、ポリビニルアセタール、カルボキシメチルセルロース、ポリビニルピロリドン、ポリエステル、アクリル重合体、ポリウレタン、塩素化ポリプロピレン、バーサチック酸ビニルの単独又は共重合体、エチレン−酢酸ビニル共重合体、スチレン−ブタジエンゴム、などが挙げられる。
これらの結着剤は、一種を単独で用いてもよく、二種以上を組み合わせて用いてもよい。
インク受理層中の結着剤の含有量は、インク受理層の全固形分含有量に対して、２６〜５４重量％、特に３０〜４５重量％が好ましい。結着剤の含有量が２６重量％未満だと、インク受理層の強度が低下することがあり、逆に、５４重量％を超えると、インク吸収性が低下することがある。
【００１６】
次に、本発明において、インク受理層に含有させる必須の添加剤として、（ａ）成分としてジメチルアミンとエピクロロヒドリンの重合物及びポリアリルアミンから選ばれた少なくとも１種からなるカチオン性樹脂及び（ｂ）成分としてカルボジイミド基を有する化合物が用いられる。
（ａ）成分の前記カチオン性樹脂のなかでも、ポリアリルアミン用いると、画像にじみの防止に優れるので好ましい。
特にポリアリルアミンを用いる場合は（ｃ）成分としてカチオン性樹脂であるポリジアリルアミンを併せて用いると画像の耐光性が向上する。この場合のポリアリルアミンとポリジアリルアミンとは、それぞれ水溶性のポリアリルアミン塩、ポリジアリルアミン塩の形態が取り扱い易い。なお、ポリアリルアミンとポリジアリルアミンとの重量比は１／９〜９／１の範囲が好ましい。
（ａ）成分及び（ｃ）成分は、インク受理層を形成するための塗工液に内添して用いてもよく、インク受理層を塗工乾燥させた後、（ａ）成分を含む液体を塗工し含浸させる方法によって含有させてもよい。
ここで、インク受理層中の（ａ）成分の含有量［（ｃ）成分を併用する場合は（ａ）成分と（ｃ）成分の合計含有量］は、インク受理層の全固形分含有量に対して、２〜１２重量％が好ましく、４〜８重量％が特に好ましい。（ａ）成分の含有量が２重量％未満では、画像のにじみ防止性能及び発色性が低下することがある。逆に、１２重量％を超えると、耐光性が低下し、さらに印画部の耐水性が低下することがある。
【００１７】
また、（ｂ）成分であるカルボジイミド基を有する化合物は、ジイソシアネート類又はジイソシアネート類とトリイソシアネート類とを脱二酸化炭素縮合して得られる縮合反応物の末端イソシアネート基を親水性基で封止してなる水溶性又は水分散性カルボジイミド化合物である。
ジイソシアネート類及びトリイソシアネート類としては、脂環族イソシアネート、脂肪族イソシアネート、及び芳香族イソシアネートのいずれでもよく、分子中にイソシアネート基を少なくとも２個以上、特に２個有するものが好適である。このようなイソシアネートとしては、分子中にメチレン基の炭素原子に結合したイソシアネート基を有しないイソシアネート化合物では４，４’−ジシクロヘキシルメタンジイソシアネート（ＨＭＤＩ）、テトラメチルキシリレンジイソシアネート（ＴＭＸＤＩ）、イソホロンジイソシアネート（ＩＰＤＩ）、２，４，６−トリイソプロピルフェニルジイソシアネート（ＴＩＤＩ）、４，４’−ジフェニルメタンジイソシアネート（ＭＤＩ）、トリレンジイソシアネート（ＴＤＩ）、水添トリレンジイソシアネート（ＨＴＤＩ）などが、また分子中にメチレン基の炭素原子に結合したイソシアネート基を２個以上有する脂環族、脂肪族、芳香族イソシアネートではヘキサメチレンジイソシアネート（ＨＤＩ）、水添キシリレンジイソシアネート（Ｈ６ＸＤＩ）、キシリレンジイソシアネート（ＸＤＩ）、２，２，４−トリメチルヘキサメチレンジイソシアネート（ＴＭＨＤＩ）、１，１２−ジイソシアネートドデカン（ＤＤＩ）、ノルボルナンジイソシアネート（ＮＢＤＩ）、及び２，４−ビス−（８−イソシアネートオクチル）−１，３−ジオクチルシクロブタン（ＯＣＤＩ）などが挙げられる。
末端イソシアネート基を封止する化合物は、イソシアネート基と反応し得る基を有する水溶性又は水分散性有機化合物であって、例えばポリエチレングリコール、ポリプロピレングリコール等の二官能性の水分散性有機化合物のモノアルキルエステル又はモノアルキルエーテル、あるいはカチオン系の官能基（例えば窒素を含む基）、又はアニオン系の官能基（例えばスルホニル基を含む基）を持つ一官能の有機化合物などが挙げられ、特に、ポリエチレングリコールモノメチルエーテル、ポリプロピレングリコールモノメチルエーテルなどが好適である。
なお、カルボジイミド基を有する化合物に関する原料イソシアネート、末端封止に用いる親水性の化合物など製法については［特許文献２］の特開平１０−３１５６１５号公報や特開２０００−７６４２号公報に詳述されている。
【００１８】
また、（ｂ）成分であるカルボジイミド基を有する化合物は、カルボジイミド当量が小さいものの方が、濡れた状態での耐擦過性が向上するので好ましい。
カルボジイミド当量が５００以下のものが好ましく、より好ましくは、４００以下である。ここで言うカルボジイミド当量とは、カルボジイミド基１モル当たりの化学式量である。
【００１９】
ここで、インク受理層中の（ｂ）成分の含有量は、インク受理層の全固形分含有量に対して、０．５〜５重量％が好ましく、１〜３重量％が特に好ましい。（ｂ）成分の含有量が０．５重量％未満では、インク受理層の耐水擦過性の向上が少ないことがあり、逆に、５重量％を超えると、インク吸収性が低下することがある。
【００２０】
更に、本発明において、インク受理層に添加剤として、更に（ｄ）成分として塩基性乳酸アルミニウムを含有させることが好ましくそれにより画像濃度を向上させることができる。
ここで、インク受理層中の（ｄ）成分の含有量は、インク受理層の全固形分含有量に対して、１〜６重量％が好ましく、２〜５重量％が特に好ましい。（ｄ）成分の含有量が１重量％未満では、発色性の向上が少ないことがあり、逆に、６重量％を超えると、インク吸収性が低下することがある。
【００２１】
さらに、インク受理層には、必要に応じ、本発明の効果を損なわない範囲で、消泡剤、帯電防止剤、紫外線吸収剤、蛍光増白剤、防腐剤、顔料分散剤、増粘剤などを添加してもよい。
【００２２】
インク受理層の厚み（乾燥後）は、２０〜４０μｍ、特に２５〜３５μｍであることが好ましい。インク受理層の厚みが２０μｍ未満であると、インクの吸収容量が不足し、インク乾燥速度が低下することがある。
逆に、４０μｍを超えると、インク受理層の強度が低下し、バンディング（スジ状の抜け）が発生することがある。
【００２３】
本発明のインクジェット記録用シートは、本発明のインク受理層を少なくとも１層有するものであり、基材の片面に設けてもよいし、両面に設けてもよい。また、ひび割れ防止の目的等により、基材の１つの面に２層以上設けてもよい。また、本発明のインク受理層を有する面の反対側に、他のインク受理層を設ける等、本発明のインク受理層以外のインク受理層を設けてもよい。
さらに、インク受理層以外の層も設けてもよい。例えば、インク受理層と基材の中間に、密着力を向上させる目的でアンカーコート層を設けてもよく、インクの溶剤の吸収を補助する層を設けてもよい。また、隠蔽性を向上させる目的で、不透明度が高い層を設けてもよく、紫外線吸収層を設けてもよい。また、カール防止のための層を設けてもよい。
【００２４】
かかる本発明のインクジェット記録用シートのインク受理層、アンカーコート層などは、必要な成分を分散させたり、溶解させた塗工液を塗工して乾燥させることなどによって形成することができ、塗工は、リバースロールコート、エアナイフコート、グラビアコート、ブレードコート等の従来公知の種々の方法を用いることが可能である。
【００２５】
【実施例】
次に、本発明を実施例によりさらに詳しく説明するが、本発明は、これらの例によってなんら限定されるものではない。なお、インクジェット記録用シートの性能は、以下に示す方法に従って評価した。
印画に使用したプリンターは、セイコーエプソン社製の顔料タイプのインクジェットプリンター及びインクは、純正の顔料タイプのインクを用いた。
１．画像のにじみ防止性能
使用した色：シアン、イエローの混色ブルー及びマゼンタ、イエローの混色レッド
印画した画像：ベタ白抜き文字パターン
インク噴射量：１７０％
下記の評価基準で評価した。
○…白抜き文字へのにじみが無い
Δ…若干のにじみはあるが、実用上問題無いレベル
×…にじみがひどく、実用上問題有り
【００２６】
２．ビーディング防止性能
使用した色：シアン、マゼンタ、イエロー、ブラック、ライトシアン、ライトマゼンタ
印画した画像：シアン、マゼンタ、イエロー、ブラック、レッド、グリーン、ブルーのベタ画像
下記の基準で評価した。
○…ビーディングが発生していない
×…ビーディングが発生している
【００２７】
３．画像の耐水性（滴下）
使用した色：シアン、マゼンタ、イエロー、ブラック
印画した画像：各色単色ベタ印画
印画終了５分後に印画部にスポイトで蒸留水を１滴たらし蒸留水が完全に吸収されたときのインク流出の度合いを目視で観察し下記の基準で評価した。
◎・・・流出なし
○・・・流出が若干発生したが実用上支障無し
△・・・流出が発生し、実用上支障有り
×・・・流出の発生が多く実用上支障有り
【００２８】
４．塗工層の耐水性（濡れた状態での耐擦過性）
十分に濡れた綿棒で荷重が１００ｇになるように、インクジェット記録用シートの表面を擦った。インク受理層が脱離するまで擦り、それに要した回数を調べた。ただし、１往復（片道約５０ｍｍ）を１回とカウントした。
【００２９】
５．密着強度
インク受理層上にセロハンテープ（ニチバン社製「ＣＴ４０５Ａ−１８」、長さ１０ｃｍ）を２ｋｇの圧着ロール３往復で貼り付け、図１に示すように、４５°の角度で逆行する向きに剥離した時の剥がれ具合を下記の基準で評価した。
○……セロハンテープに付着した塗工層の面積が３０％以下
Δ……セロハンテープに付着した塗工層の面積が３０％超６０％以下
×……セロハンテープに付着した塗工層の面積が６０％超
【００３０】
実施例１
基材として、厚さ８０μｍの発泡ポリプロピレンフィルム〔ユポ・コーポレーション社製、商品名：ユポＦＰＧ８０〕を用いた。
また、アンカーコート層用塗工液として、次の成分の均一混合物を用いた。
１）填料：炭酸カルシウム〔白石中央研究所社製、商品名：カルライトＳＡ、固形分濃度１００重量％、吸油量９５ｍｌ／１００ｇ、アラゴナイト質〕１０重量部２）結着剤：アクリル樹脂〔ＢＡＳＦディスパージョン製、商品名：アクロナールＹＪ−６２２１Ｄ、固形分濃度４９重量％、アニオン性〕６０重量部
３）水３０重量部
さらに、インク受理層用塗工液として、次の成分の均一混合物を用いた。
１）填料：シリカ〔富士シリシア化学社製、商品名：サイリシア４４０、固形分濃度１００重量％、粒子径（コールターカウンター法）３．５μｍ、細孔容積１．２５ｍｌ／ｇ〕３１．５３重量部
２）結着剤：アクリルスチレン共重合樹脂〔日栄化工社製、商品名：ライフボンド  ＸＮ−１０１、固形分濃度４１重量％〕５６．３１重量部
３）添加剤：カルボジイミド基を有する化合物〔日清紡績社製、商品名：カルボジライトＥ−０２、固形分濃度４０．１重量％、カルボジイミド当量４４１〕２．８６重量部
４）添加剤：蛍光増白剤〔バイエル社製、商品名：ＢＬＡＮＫＯＰＨＯＲ  ＵＷ
ｌｉｑｕｉｄ、固形分濃度１００重量％〕０．１１重量部
５）添加剤：ジメチルアミンとエピクロロヒドリンの重合物〔日華化学社製、商品名：ネオフィックスＲＥ、固形分濃度４１重量％、カチオン性〕９．２０重量部
６）消泡剤：〔サンノプコ社製、商品名：ＳＮデフォーマー４８０、固形分濃度１００重量％、非イオン界面活性剤〕０．１６重量部
７）添加剤：塩基性乳酸アルミニウム〔多木化学社製、商品名：タキセラムＭ１６０Ｌ、固形分濃度２５重量％、カチオン性〕７．４３重量部
８）水７４．２１重量部
基材の一方の面に、アンカーコート層用塗工液を乾燥後の厚みが３μｍになるように塗工し、乾燥処理後、このアンカーコート層上にインク受理層用塗工液を乾燥後の厚みが３０μｍになるように塗工し、乾燥処理することにより、インク受理層を設けたインクジェット記録用シートを作製した。
【００３１】
実施例２
インク受理層用塗工液における添加剤のカルボジライトＥ−０２を、カルボジイミド基を有する化合物〔日清紡績社製、商品名：カルボジライトＥ−０３Ａ、固形分濃度４０．２重量％、カルボジイミド当量３７３〕２．８５重量部に代えた以外は、実施例１と同様な操作を行い、インクジェット記録用シートを作製した。
【００３２】
実施例３
インク受理層用塗工液における［ネオフィックスＲＥ］を、ポリジアリルアミン塩とポリアリルアミン塩との混合水溶液〔日華化学社製、商品名：ネオフィックスＲＸ−１００、固形分濃度１９重量％、カチオン性〕１９．８５重量部に代えた以外は、実施例１と同様な操作を行い、インクジェット記録用シートを作製した。
【００３３】
比較例１
インク受理層用塗工液から、［カルボジライトＥ−０２］を除いた以外は、実施例１と同様な操作を行い、インクジェット記録用シートを作製した。
【００３４】
比較例２
インク受理層用塗工液における添加剤の〔カルボジライトＥ−０２〕を、高融点特殊オレフィン樹脂〔フタバファインケミカル社製、商品名：ＰＨＯＥＮＩＸＫＳＬ−２４０、固形分濃度４０重量％、耐水性や耐摩耗性向上等の用途に用いられる添加剤〕２．８７重量部に代えた以外は、実施例１と同様にしてインクジェット記録用シートを作成した。
【００３５】
比較例３
インク受理層用塗工液における添加剤の〔ネオフィックスＲＥ〕を、ジシアンジアミド縮合物〔日華化学社製、商品名：ネオフィックス  Ｅ−１１７、固形分濃度５０重量％、カチオン性〕７．５４重量部に代えた以外は、実施例１と同様にしてインクジェット記録用シートを作成した。
【００３６】
上記実施例１〜３及び比較例１〜３で得られたインクジェット記録用シートそれぞれについて、（１）画像のにじみの防止性能、（２）ビーディング防止性能、（３）画像の耐水性（滴下）、（４）塗工層の耐水性（濡れた状態での耐擦過性）及び（５）密着強度を評価した結果を第１表に示す。
【００３７】
【表１】
2004345110.tif 000002
【００３８】
実施例１、２から、カルボジイミド基含有樹脂のカルボジイミド当量が小さいと、塗工層の耐水性がより向上することがわかる。
また、実施例１、２と比較例２、３とから、本発明で用いられるカチオン性樹脂とカルボジイミド基を有する化合物との組合せでのみ、塗工層の濡れた状態での耐擦過性が向上することがわかる。
さらに、実施例１−３と比較例３とから、ビーディング防止と画像耐水性の効果についても、カルボジイミド基を有する化合物を採用する際には本発明で用いられるカチオン性樹脂との組合せが必要であることがわかる。
【００３９】
【発明の効果】
インク受理層に、添加剤として、ジメチルアミンとエピクロロヒドリンの重合物及びポリアリルアミンから選ばれた少なくとも１種からなるカチオン性樹脂及びカルボジイミド基を有する化合物を含有させることで、インクジェット記録用シートの画像の耐水性、印画品質及びビーディング防止性が良好であると共に、塗工層の耐水性である濡れた状態での耐擦過性の優れたインクジェット記録用シートを提供することができる。